(57)【要約】【課題】基板、少なくとも２つの末端接点および少なくとも１つの抵抗構造体からなる改善された温度センサーを提供する。【解決手段】末端接点および少なくとも１つの抵抗構造体は該基板の第一面に配置され、少なくとも１つの抵抗構造体は該末端接点に電気的に接触しており、少なくとも１つの電極は、該基板の第一面上の抵抗構造体の隣にある２つの末端接点の各々に配置され、電極はそれぞれ末端接点に電気的に接続されており、あるいは少なくとも１つの電極は、該基板の第一面上の該抵抗構造体の隣にある少なくとも１つの末端接点上に配置され、該電極または複数の電極は該抵抗構造体と一体的に設計されている。【選択図】図１
2015129772.tif 000002
【特許請求の範囲】
【請求項１】
温度センサー、特に高温センサーであって、基板（１６）、少なくとも２つの末端接点（２、３、１２、１３）および少なくとも１つの抵抗構造体（１、１１）からなり、前記末端接点（２、３、１２、１３）および少なくとも１つの抵抗構造体（１、１１）は前記基板（１６）の第一面に配置され、少なくとも１つの抵抗構造体（１、１１）は前記末端接点（２、３、１２、１３）に電気的に接触しており、少なくとも１つの電極（４、５、１４、１５）は、前記基板（１６）の第一面上の前記抵抗構造体（１１）の隣にある前記２つの末端接点（２、３、１２、１３）の各々に配置され、前記電極はそれぞれの末端接点（２、３、１２、１３）に電気的に接続されていることを特徴とする、温度センサー。
【請求項２】
前記電極（４、５、１４、１５）が前記抵抗構造体（１、１１）と一体的に設計されている、請求項１に記載の温度センサー。
【請求項３】
温度センサー、特に高温センサーであって、基板（１６）、少なくとも２つの末端接点（２、３、１２、１３）および少なくとも１つの抵抗構造体（１、１１）からなり、前記末端接点（２、３、１２、１３）および少なくとも１つの抵抗構造体（１、１１）は前記基板（１６）の第一面に配置され、少なくとも１つの抵抗構造体（１、１１）は前記末端接点（２、３、１２、１３）に電気的に接触しており、少なくとも１つの電極（４、５、１４、１５）は、前記基板（１６）の第一面上の前記抵抗構造体（１１）の隣にある少なくとも１つの末端接点（２、３、１２、１３）上に配置され、前記電極（４、５、１４、１５）または前記複数の電極（４、５、１４、１５）は前記抵抗構造体（１、１１）と一体的に設計されていることを特徴とする、温度センサー。
【請求項４】
前記少なくとも１つの電極が接続されている末端接点（２、３）が陰極（２）であることを特徴とする、請求項３に記載の温度センサー。
【請求項５】
請求項１〜４のいずれか一項に記載の温度センサーにおいて、前記電極（４、５、１４、１５）または前記複数の電極（４、５、１４、１５）は、いくつかの領域で前記抵抗構造体（１、１１）を枠内に収めており、特に少なくとも一面が１つの電極（４、５、１４、１５）によって枠内に収められており、好ましくは前記抵抗構造体（１、１１）の少なくとも二面、特に好ましくは前記抵抗構造体（１、１１）の反対側の二面が、少なくとも２つの電極（４、５、１４、１５）によって枠内に収められていることを特徴とする、温度センサー。
【請求項６】
前記基板（１６）が金属酸化物であり、前記金属酸化物は好ましくはコーティングされていることを特徴とする、請求項１〜５のいずれか一項に記載の温度センサー。
【請求項７】
前記抵抗構造体（１、１１）が、好ましくは金属、特に好ましくは白金からなる蛇行形状の線形構造体であることを特徴とする、請求項１〜６のいずれか一項に記載の温度センサー。
【請求項８】
少なくとも前記抵抗構造体（１、１１）が、少なくとも１つの誘電体層（１８、１９、２０）、好ましくはセラミック層（１８、１９、２０）、ガラス層またはガラスセラミック層（１９）でカバーされており、前記誘電体層が好ましくは自己支持型であることを特徴とする、請求項１〜７のいずれか一項に記載の温度センサー。
【請求項９】
請求項１〜８のいずれか一項に記載の温度センサーを製造する方法であって、少なくとも１つの抵抗構造体（１、１１）が基板（１６）の第一面に配置され、前記少なくとも１つの抵抗構造体（１、１１）、少なくとも２つの末端接点（２、３、１２、１３）および少なくとも１つの電極（４、５、１４、１５）を形成するように基板（１６）にコーティング、好ましくは金属コーティングが施され、それによって、前記末端接点（２、３、１２、１３）が前記少なくとも１つの抵抗構造体（１、１１）と電気的に接触し、少なくとも１つの末端接点（２、３、１２、１３）で少なくとも１つの電極（４、５、１４、１５）と電気的に接触するようになることを特徴とする、方法。
【請求項１０】
請求項１〜８のいずれか一項に記載の温度センサーを含んでなる、高温センサーチップ。
【請求項１１】
前記温度センサーの末端接点（２、３、１２、１３）がワイヤ（２１、２２）と接触していることを特徴とする、請求項１０に記載の高温センサーチップ。
【請求項１２】
請求項１０または１１に記載の高温センサーチップにおいて、少なくとも前記抵抗構造体（１、１１）は、セラミック中間層（１８）および／またはガラスセラミック（１９）および／またはガラス層によって、直接、表面積全体をカバーされていることを特徴とする、高温センサーチップ。
【発明の詳細な説明】
【技術分野】
【０００１】
本願発明は温度センサーに関し、特に、基板、少なくとも２つの端子接点および少なくとも１つの抵抗構造体を有する高温センサーに関し、該末端接点並びに該抵抗構造体の少なくとも１つは該基板の第一面に配置され、少なくとも１つの抵抗構造体は電気的に該末端接点に接触している。
【０００２】
また本願発明は、少なくとも１つの抵抗構造体が基板の第一面に用いられる該温度センサーを製造する方法、及びかかる温度センサーを含む高温センサーに関する。
【背景技術】
【０００３】
白金族の金属で構成される温度センサーは（特許文献１）により知られており、かかるセンサーはセラミック基板に配置される白金抵抗層およびその上に配置されるパッシベーション層を含んでいる。
【０００４】
（特許文献２）は、温度センサーの製造方法を記載しており、その中で、白金層は厚膜技術を用いて基板上に配置される。白金粉末は当該目的のための酸化物および結合剤と混合され、スクリーン印刷法を用いて配置される。更に、抵抗温度計用の電気測定抵抗器構造体並びにかかる電気測定抵抗器構造体を製造する方法は、（特許文献３）または（特許文献４）によって知られている。
【０００５】
（特許文献５）は温度センサーを記載しているが、その中で、基板上の温度測定用の測定電極は第二の電極により囲まれており、それによって、両電極間の基板表面の抵抗を測定して湿度を測定する。
【０００６】
同様な構成は（特許文献６）で提案されており、基板の表面抵抗または内部抵抗が２つの追加電極の補助により測定され、該追加電極は基板上または基板の他方側の抵抗層の隣に配置されている。
【０００７】
かかる温度依存抵抗器を温度センサーとして製造するため、白金抵抗層が、電気絶縁材の表面を有する基板上に蛇行形状の厚い膜として配置され、該抵抗層の外面は、パッシベーション層として機能する電気絶縁材の層でカバーされる。かかるセンサーの問題点は、金属イオンが抵抗層を移動し、特に高温において、該抵抗層に損害を与える、あるいはそれを破壊しさえすることである。その結果、該温度センサーの特性が変化してしまう。温度センサーとして白金を含む温度依存抵抗器の製造方法は（特許文献７）によって知られており、電極は抵抗層から少し離れた場所に配置される。これは、電流伝導による抵抗層へのイオン移動を防止するためである。この目的のため、該電極は電気伝導的に該抵抗層に接続される。
【０００８】
（特許文献８）は、測定要素として薄膜の白金抵抗器を有する温度センサーを開示している。白金製の温度測定抵抗器は、電気絶縁基板の表面に配置され、該抵抗要素は誘電体保護層によりカバーされており、この層は二酸化珪素製で厚さが２００ｎｍから４００ｎｍの範囲にあるのが好ましい。更に、拡散バリア層が、酸素雰囲気下でチタンを堆積させ、二酸化チタンを形成することによりトップコートとして提供される。拡散バリア層は誘電体層への酸素の侵入を許し、ガラス層から白金層へ拡散する遊離金属イオンの攻撃を部分的に妨げるが、それでも、極限的環境条件下では白金層への攻撃が生じ、温度センサー要素としての物理的挙動が損なわれる。
【０００９】
（特許文献９）によれば、かかる温度センサーには犠牲陰極が備わっており、１１００℃の温度まで耐え得る。この技術は、化学的または機械的攻撃から測定シャントを保護する。しかしこのセンサーでは、陰極が電気的に適切に接続されているか否かを絶えず確認する必要がある。電気接続の混乱は該センサーの破壊につながるからである。加えて、センサーは７００℃の温度以上になるとドリフトが生じる。
【００１０】
白金抵抗膜を有する温度センサーは、（特許文献１０）によって知られており、層は酸化アルミニウムの薄膜によってカバーされている。カバーは、抵抗膜をカバーしているセラミック膜に接着されている。金属が添加され温度センサーの末端表面の１つに電気伝導的に接続されているガラスセラミックは犠牲陰極を形成し、有害な金属カチオンの影響から抵抗層を保護し、それによって温度センサーの劣化プロセスを遅らせる、あるいは温度センサーの破壊を防止する。センサーを設置するハウジングの電源接続および極性の影響が、センサー・ドリフトの原因となり得る。
【先行技術文献】
【特許文献】
【００１１】
【特許文献１】ＷＯ  ９２  １５１０１  Ａ１
【特許文献２】ＵＳ  ５，２０２，６６５  Ａ
【特許文献３】ＵＳ  ４，０５０，０５２  Ａ
【特許文献４】ＤＥ  ２５  ２７  ７３９  Ｃ３
【特許文献５】ＪＰ  ５７１１４８３０  Ａ
【特許文献６】ＥＰ  ０  ４３７  ３２５  Ａ２
【特許文献７】ＥＰ  ０  ５４３  ４１３  Ａ１
【特許文献８】ＥＰ  ０  ３２７  ５３５  Ｂ１
【特許文献９】ＥＰ  ０  ９７３  ０２０  Ａ１
【特許文献１０】ＤＥ  １０  ２００７  ０４６  ９００  Ａ１
【発明の概要】
【発明が解決しようとする課題】
【００１２】
上述のセンサーの欠点は、温度センサーの設計が複雑で、数個の層を有しており、その中のいくつかが煩雑であることだ。複雑な設計の故に、製造には多くの作業工程が必要であり、その結果、かかる温度センサーの製造コストは高くなる。
【００１３】
別の重大な欠点は、温度センサーの設置または使用の間、極性を観察しなければならないことであり、そうしなければ、温度測定が低下する、温度センサーが使用に耐えなくなる、あるいは操作された途端に温度センサーが破壊されてしまうことすら生じるからである。
【００１４】
従来技術の欠点を乗り越えるのが本発明の目的である。特に、コストベネフィットのあるやり方で実施可能であり、しかも大量生産で容易に実行できる簡単な設計を見つけることである。
【００１５】
本発明の別の目的は、７５０℃から１２００℃の適用範囲でドリフトが減少し、電源接続の極性およびハウジングに関して問題を生じないセンサーを提供することである。
【課題を解決するための手段】
【００１６】
本発明の目的は、基板の第一面上の抵抗構造体の隣にある２つの末端接点の各々に少なくとも１つの電極を配置し、該電極をそれぞれの末端接点に電気的に接続することにより達成される。この設計により、設置中、犠牲電極としての電極機能を維持させるにあたり、温度センサーの極性を観察する必要がなくなるという目的が達成される。
【００１７】
電極は、抵抗構造体と一体的に設計されてもよい。この方法により、特に単純でコンパクトな温度センサーの設計が実行できる。この設計は、１つの作業工程で実行可能で、コストベネフィットもある。
【００１８】
本発明の目的は、基板の第一面上の抵抗構造体の隣にある少なくとも１つの末端接点に少なくとも１つの電極を配置し、該電極または該複数の電極を抵抗構造体と一体的に設計することによっても達成される。
【００１９】
特に単純でコンパクトな温度センサーは、この方法によっても実行できる。この設計は、１つの作業工程で実行可能で、コストベネフィットもある。
【００２０】
これは犠牲陰極としての電極機能にとって不可欠である。この目的のためには、少なくとも１つの電極に接続されている末端接点が陰極であってもよい。
【００２１】
あらゆる実施態様の発明によれば、電極（１つまたは複数）は、いくつかの領域で抵抗構造体を枠内に収めていてもよいし、特に少なくとも一面が１つの電極によって枠内に収められていてもよいし、好ましくは抵抗構造体の少なくとも二面、特に好ましくは抵抗構造体の反対側の二面が、少なくとも２つの電極によって枠内に収められていてもよい。
【００２２】
電極（１つまたは複数）によって抵抗構造体を枠内に収めることにより、該抵抗構造体を特に良好に保護することができる。
【００２３】
更に、基板は金属酸化物であってもよく、該金属酸化物は好ましくはコーティングされていてもよい。
【００２４】
金属酸化物は基板として特に適している。とりわけＡｌ2Ｏ3は基板として特に適している。
【００２５】
抵抗構造体が好ましくは金属、特に好ましくは白金からなる蛇行形状の線形構造体であれば、本発明の特に好適な実施態様が達成される。
【００２６】
抵抗層を蛇行形状にすることにより、コンパクトな設計の実現が可能となる。
【００２７】
本発明の更なる実施態様によれば、抵抗構造体は、誘電体層、好ましくは少なくとも１つのセラミック層、ガラス層またはガラスセラミック層で少なくともカバーされており、該誘電体層は好ましくは自己支持型である。
【００２８】
カバーすることにより、温度センサーまたは温度センサーで構成される温度センサーチップの耐久性が大幅に改善される。
【００２９】
本発明の目的は、少なくとも１つの抵抗構造体が基板の第一面に配置され、その少なくとも１つの抵抗構造体、少なくとも２つの末端接点および少なくとも１つの電極を形成するように基板にコーティング、好ましくは金属コーティングが施され、それによって、末端接点が前述の少なくとも１つの抵抗構造体と電気的に接触し、少なくとも１つの末端接点を通して少なくとも１つの電極とも電気的に接触するようになることを特徴とする、かかる温度センサーの製造方法によっても達成される。
【００３０】
前述の製造方法は、特に簡単でコストベネフィットのあるやり方で実施可能である。
【００３１】
本発明の目的は、かかる温度センサーからなる高温センサーチップによって更に達成される。
【００３２】
温度センサーの末端接点は、ワイヤと接触していてもよい。
【００３３】
更に、抵抗構造体は、セラミック中間層および／またはガラスセラミックおよび／またはガラス層によって、直接、表面積全体をカバーされていてもよい。
【００３４】
かかる層は、機械的および化学的影響から高温センサーチップを保護する。
【００３５】
カバーをセラミック中間層上に配置するのが好ましい。電気温度センサーは抵抗層を含み、該抵抗層は、セラミック基板として設計されたキャリアーの電気絶縁表面に、電気端子を備えた測定シャントとして配置され、汚染または損傷に対する保護として、電気絶縁物質からなる少なくとも１つの層によってカバーされているが、本発明によれば、パッシベーション層および／または拡散バリアとして設計されるかかる層は、１０００℃超の温度に耐えるため、カバーによって保護されている。
【００３６】
特に、ガラスセラミックまたはガラスセラミックからなるセラミックカバーは、抵抗層をカバーするセラミック層に接着される。
【００３７】
抵抗層をカバーするセラミック層は、基板表面から離れた抵抗層の面に配置される。
【００３８】
基板は、金属酸化物、特にサファイアまたはセラミック材料からなるのが好ましい。
【００３９】
厚膜方法を用いてセラミック粉末を抵抗層に適用し、その後該粉末を焼結することによって、拡散バリアまたはパッシベーション層を形成してもよい。この方法はコストベネフィットのあるのが利点である。
【００４０】
更に、プラズマ溶射法を用いて焼結基板の抵抗層にセラミック粉末を適用することにより、拡散バリアまたはパッシベーション層を形成してもよい。その結果得られる層は、後に使用中に生じる蒸着による高温下でさえも安定性を維持するので、この方法は有利である。拡散バリアまたはパッシベーション層は、ＰＶＤ（物理蒸着）、ＩＡＤ（イオン支援蒸着）、ＩＢＡＤ（イオンビーム支援蒸着）、ＰＩＡＤ（プラズマイオン支援蒸着）またはＣＶＤ（化学蒸着）によって、薄膜法を用いて追加してもよい。
【００４１】
本発明は、かかる単純な設計が、金属イオンによる抵抗層への負の影響を大幅に減少できるという驚くべき知見に基づいている。特に高温で移動しやすいイオンは、犠牲陰極として機能する、抵抗層と同レベルに位置する電極によって妨害できるということが、初めて見出された。従って、犠牲陰極として、抵抗層の隣に配置された簡単な電極を提供するだけで十分である。かかる方法により、基板上の１つの構造体として、犠牲陰極として機能する電極（１つまたは複数）と一緒に、あるいは更に末端接点と一緒に抵抗層を配置することにより、特に簡単な温度センサー製造方法の使用が可能となる。従って、本発明によれば、抵抗構造体、全ての電極あるいは更に末端接点を基板上に作製するには、１つの作業工程があれば十分である。この方法は、製造速度を高め、製造原価を大幅に減少させる。従って、本発明によれば、抵抗構造体は外部の電気化学的影響から保護され、本発明の目的が達成される。
【００４２】
本発明の更なる驚くべき知見は、２つの電極が異なる末端接点に取り付けられている場合には、末端接点が電気的に接続されている場合の極性は問題にならない、ということである。２つの電極のうちの１つは、いつも陰極として切り替えられ、イオンゲッターすなわち抵抗層を保護する犠牲陰極としての機能を果たす。イオンは特に高温で移動しやすいので、抵抗層の周りで拡散しなければならなくなっても、膨大な数が犠牲陰極に向かって移動する。本発明によれば、抵抗層をイオンから保護するために、電極は抵抗層の周りに拡張させてもよい。両電極は、抵抗層の同じ側を枠内に収めるような距離まで、抵抗層の周りに拡張してもよい。従って、１つの電極は、抵抗層の周縁外側に密接に配置される内部電極であり、他の電極は、内部電極の周縁外側に配置される外部電極である。
【図面の簡単な説明】
【００４３】
【図１】抵抗構造体を部分的に枠内に収める陰極を含む電気伝導構造体の概略図
【図２】２つの電極によって部分的に枠内に収められている抵抗構造体を含む電気伝導体構造体の概略図
【図３】基板上の末端接点を含む、本発明の測定シャントの概略分解立体図
【図４】基板上の末端接点を含む、本発明の代替測定シャントの概略分解立体図
【発明を実施するための形態】
【００４４】
本発明によれば、それぞれの抵抗構造体を金属酸化物の基板上に同一平面的に配置した高温センサーを製造するには、末端接点および該末端接点から始まり抵抗構造体を部分的に枠内に収めている電極は、該抵抗構造体と一体的に構成されている。
【００４５】
従って、本発明によれば、保護電極は、抵抗構造体および末端接点と一緒に一工程法により製造し得る。この方法は、特に大量生産において好適である。
【００４６】
本発明によれば、末端接点および該接点に隣接し金属酸化物基板上に抵抗器として構成される層からなる高温センサーチップも提供され、この場合、該金属酸化物基板は好ましくはチタン酸マグネシウム、酸化アルミニウム、ジルコニア強化アルミナ（ＺＴＡ）、スピネルまたは類似の材料で構成され、該抵抗構造体は同一平面上に配置された電気伝導構造体の一部であり、末端接点から始まる陰極は、この平面上で、該抵抗構造体を部分的に枠内に収めている。
【００４７】
前述の部分的に（抵抗構造体を）枠内に収める陰極は、電気化学的な損傷から抵抗構造体を保護し、セラミック薄膜または厚膜を追加使用する場合には特に、温度抵抗特性の面で、特に高温において、既知の温度センサーよりもドリフトが少ない。２つの異なる末端接点に電気的に接続されており部分的に（抵抗構造体を）枠内に収めている電極からなる一つの実施態様では、構成要素の極性はもはや重要ではないので、温度センサーまたは該温度センサーを備えるチップの設置中の煩雑さ並びに設置失敗に伴う温度（センサー）の損傷または破壊は大幅に減少する。
【００４８】
測定シャントは白金を含む抵抗層が好ましいし、特に薄膜または厚膜技術を用いて実施し得る。拡散バリアは中間層の形で設計してもよい。コストベネフィットのある製造および温度依存抵抗器の長期耐用寿命が好適であるのは公知である。
【００４９】
一つの実用的な実施態様において、中間層の厚さは０．２μｍから５０μｍの範囲である。
【実施例】
【００５０】
本発明の好ましい実施態様によると、キャリアーはＡｌ2Ｏ3で構成される。加えて、拡散バリアまたは中間層もＡｌ2Ｏ3、ＨｆＯ2または両物質の混合体で構成されるのが好ましく、その場合、Ａｌ2Ｏ3の重量分率は２０％から７０％の範囲である。
【００５１】
拡散バリアまたは中間層を、少なくとも２つの層を有する層順序からなる層システムで構成することも可能であり、その場合、各層はＡｌ2Ｏ3、ＭｇＯ、ＨｆＯ2およびＴａ2Ｏ5からなる群から選択される少なくとも１つの層で形成され、この目的のために、少なくとも１つの層はかかる酸化物のうちの２つ、好ましくは酸化物の物理的混合体で形成されてもよいが、混合酸化物を使用することも可能である。本発明の更なる実施態様では、Ａｌ2Ｏ3、ＭｇＯ、およびＴａ2Ｏ5からなる群は、酸化ハフニウムを含むように拡張してもよい。
【００５２】
拡散バリアまたはパッシベーション層は、好ましくは、表１に従って位置１から６に示される材料を含む単層システム、あるいは表２に従って少なくとも二層１および２を含む複層システムであり、追加の層（単数または複数）は層２に隣接し得る。種々の層材料が、番号７から３０の各位置または行に示されている。
【００５３】
【表１】
2015129772.tif 000003
【００５４】
【表２】
2015129772.tif 000004
【００５５】
本発明によれば、前述の二つの実施態様におけるパッシベーション層は、ＳｉＯ2、ＢａＯおよびＡｌ2Ｏ3の混合体を更に含んでもよく、その場合、ＳｉＯ2の重量分率は２０％から５０％の範囲にある。
【００５６】
この混合体が高い絶縁抵抗を有しているのは好都合であることが分かっている。本発明の実施例は、以下に、４つの概略的な図面に基づいて記載されるが、本発明はかかる実施例に限定されるものではない。図面は以下の通りである。
【００５７】
図１は、抵抗構造体を部分的に枠内に収める陰極を含む電気伝導構造体の概略図を示す。
図２は、２つの電極によって部分的に枠内に収められている抵抗構造体を含む電気伝導体構造体の概略図を示す。
図３は、基板上の末端接点を含む、本発明の測定シャントの概略分解立体図を示す。
図４は、基板上の末端接点を含む、本発明の代替測定シャントの概略分解立体図を示す。
【００５８】
図１は、かかる方法で薄膜として基板（図示しない）上に配置し得る温度センサーの概略斜視図である。温度センサーは抵抗構造体１を含み、該抵抗構造体はその両端を末端接点２，３に接続されている。抵抗構造体１は、フラットリボンとして、蛇行形状に、末端接点２，３間に延びている。電極４は、犠牲電極として、末端接点２、３の陰極２に接続されている。
【００５９】
図１に示される電極４は、側面に貫通する電気化学的不純物から抵抗構造体１、特に白金抵抗器を保護する。かかる不純物は抵抗構造体１の抵抗値を変化させ、その結果、干渉ドリフト、あるいは抵抗構造体１の破壊すら引き起こす。電気化学的不純物は例えば金属イオンであるが、かかる温度センサーからなる高温センサーチップなどの構成要素に拡散し、抵抗構造体１の金属を攻撃してその縁を溶解させる。その結果、抵抗構造体１の断面、ひいてはその電気抵抗が変化する。陰極２による負電荷の故に、電極４は同様に陰極を形成し、その結果、正に帯電した金属イオンは電極４に引き付けられ電極４を攻撃する（害する）が、抵抗構造体１には影響を及ぼさない。
【００６０】
抵抗構造体１は、末端接点２、３および電極４とともに一工程方法で構築される。この目的のために、図１に示される全構造体１、２、３、４（図１に示される温度センサー）は、コーティング方法を用いて基板上に作製される。簡単な製造方法は大量生産にとって最適であり、使用する材料の量も最小限にできる。薄膜技術を適用する場合には特にそうであるが、本発明によれば、薄膜技術は、測定精度の向上および小型化の達成という意味で特に好ましい。本発明によれば、この点に関して、白金薄膜の光リソグラフィによる構造化が利用され成功を収めている。
【００６１】
電極４は抵抗構造体１の二側面を枠内に収める。抵抗構造体１の側面のうち陰極２に接続されている面は、温度測定中、最大の負電荷を有しているが、電極４によって特に良好に保護される。正に帯電された拡散金属イオンは電極４に引き付けられ、吸収される。驚くべき発見であるが、この引付力は特に高温で強力であり、抵抗構造体１の側面のうち電極４によって枠内に収められていない面あるいはその上または下に存在する金属イオンでさえ電極４の方向に移動し、吸収される。その結果、かかる単純構造、すなわち単純な厚膜または薄膜技術によって製造される単一層が、好ましい効果を達成するのに十分である。
【００６２】
図２は本発明の代替温度センサーの概略斜視図を示す。該温度センサーは、誘電体基板（図示しない）上に本形体で配置し得る。図１に示した温度センサーとは違って、図２に示した温度センサーは２つの電極４、５を含んでおり、その各々は末端接点２、３の一つに接続されている。
【００６３】
図２に示される電極４、５の１つは電気接続がなされた後に陰極となるが、この陰極は、貫通する電気化学的不純物から、測定シャントとして提供される抵抗構造体１を保護する。この方法では、不正確な接続（極性逆転）がもはや起こり得なくなるので、温度センサーの設置が簡素化される。従って、ドリフトは電気接続とは独立して大幅に減少する。本実施態様において特に重要であるが、極性およびハウジングの電位も任意である。
【００６４】
従って、本実施態様においては、従来技術とは異なり、極性およびハウジングの電位が任意である。故に、抵抗構造体１を含むチップをセンサー・ハウジングに設置する際の努力が大幅に節約される。
【００６５】
図１およびそこで述べた利点と同様、抵抗構造体１は、末端接点２、３および電極４とともに一工程方法で構築される。電極４および５は、それぞれ抵抗構造体１の１つの面を枠内に収めるが、その場合、両面は互いに反対側に配置される。電極４、５は、角を曲がって、抵抗構造体１の共通の第３面にまで更に延長する。この方法では、蛇行形状の抵抗構造体１の最初の曲がり角が電極４、５によって囲まれ、特に良好に保護される。本発明によれば、特に好都合なやり方として、電極４、５は蛇行（主に第一蛇行）の中間まで延長してもよい。
【００６６】
図３および図４は、本発明の測定シャントの概略分解立体図を示す。蛇行形状の抵抗構造体１１は、２つの末端接点１２、１３に電気的に接続されている。図２の場合と同様、抵抗構造体１１は、二面並びにそれを僅かに超える部分が２つの電極によって枠内に収められている。かかる電極１４、１５は、２つの末端接点１２、１３と接続されており、抵抗構造体１１を保護する犠牲電極として機能する。抵抗構造体１１、末端接点１２、１３および電極１４、１５は、単一構造体として基板１６上に配置される。該構造体は、例えば光リソグラフィ法によって１つの作業工程で製造される。従って、該構造体の全体が、例えば薄膜として、サファイアまたはセラミック基板１６の平坦な表面上に配置され得る。末端接点１２、１３は、抵抗構造体１１および電極１４、１５と同じ素材で作製される。
【００６７】
図３および図４によれば、抵抗構造体１１の面のうち基板１６から離れた側にある面には、中間層として拡散バリア層１８が提供されており、該拡散バリア層は、ガラスまたはガラスセラミック製のパッシベーション層１９およびカバー２０でカバーされている。
【００６８】
カバー２０の故に、白金を含む抵抗構造体１１の不安定な構造は、環境起因の大気汚染から効果的に保護されている。かかる複層設計では、抵抗構造体１１にとって特に有害であるカチオンは、ガラスセラミック１９の高純度セラミックおよびガラス構成要素により回避できるが、ガラスセラミックは、電場中の移動によって高温でかなり急速に白金を汚染し、抵抗構造体１１の高温抵抗が温度測定にはもはや適しなくなるほどに、得られる白金合金の温度／抵抗機能に劇的な影響を及ぼす可能性がある。熱力学的に安定で純度の高い最初のハフニウムまたは酸化アルミニウム層を中間層または拡散バリア１８として使用することにより、白金を汚染する珪素および他の物質またはイオンの侵入が間違いなく最小限に抑えられる。この方法により、蛇行形状に構成された抵抗構造体１１は、例えば、基板側からだけでなく反対側からも汚染から保護される。中間層または拡散バリア１８は、物理的蒸着により作製し得る。
【００６９】
酸化アルミニウム層１８は、純度の高い酸化アルミニウム（Ａｌ2Ｏ3）からなる極めて安定な層が抵抗構造体１１の白金構造体をカバーするように、超化学量論的に（hyperstoichiometrically）作製するのが好ましい。従って、珪素を含みガラスセラミックからなるパッシベーション層１９と活性白金抵抗構造体１１との接触は最小限度に抑えるが、その結果、外部汚染に対する機械的保護としての抵抗構造体１１の密閉が保証される。
【００７０】
図３によれば、小さいセラミック板２０がガラスセラミック１９上に配置される。小さいセラミック板２０は追加のパッシベーションであり、実際の温度センサーが挿入されるハウジング中の粒子による摩耗に対して、機械的「保護シールド」として機能する。これは、機械的摩耗および電気化学的不純物からの保護を提供する。
【００７１】
図３または４による一つの実施態様によれば、末端接点１２、１３の応力は、接続ワイヤ２１および２２により、電気絶縁固定ドロップ２５を有する接続パッド２３および２４を通して除去される。固定剤２５は、高純度ガラスまたはガラスセラミックからなる。
【００７２】
上述の拡散バリア１８として中間層を使用する実施態様に加えて、この層は、薄膜法で０．２μｍから１０μｍの範囲の厚さ、好ましくは５μｍの厚さにするか、厚膜法で５μｍから５０μｍの範囲の厚さ、好ましくは１５μｍの厚さにして配置することに注意されたい。
【００７３】
抵抗構造体１１上の末端接点パッド２３、２４の厚さは、１０μｍから５０μｍの範囲、好ましくは２０μｍである。キャリアーとしての基板１６の厚さは、０．１ｍｍから１ｍｍの範囲、好ましくは０．４ｍｍ、特に好ましくは０．３８ｍｍである。
【００７４】
図面に示される末端接点２、３、１２、１３は各々片側に配置されているが、本発明の温度依存抵抗器または温度センサー、好ましくは高温センサーにおいては、両末端接点２、３、１２、１３が互いに反対側に配置される実施態様を使用することも可能である。図３に示すように、Ａｌ2Ｏ3薄膜１８の配置の次にはガラスセラミック１９の配置、その後に厚膜としての末端パッド２３、２４が配置され、それからセラミックカバー２０が配置される。その後、接続ワイヤ２１、２２が接続され、固定剤２５が接続ワイヤ２１、２２の応力除去のために配置される。
【００７５】
図４によれば、基板１６は、中間層２６、特に酸化アルミニウムまたは酸化ハフニウムからなる薄膜２６を抵抗構造体１１の下部に有している。測定シャントとして機能する抵抗構造体１１は、基板１６の中間層２６の上、例えば中間層２６の平面表面上に薄膜の形で配置される。この中間層２６は好ましくは酸化アルミニウムからなり、抵抗構造体１１を保護する。従って、中間層２６は基板１６のコーティングである。あるいは基板１６は中間層２６でコーティングされている。
【００７６】
上述の記載並びに特許請求の範囲、図面および実施例に開示される本発明の特徴は、本発明を種々の実施態様において、単独または任意の組み合わせで実施する場合に必要不可欠であろう。
【符号の説明】
【００７７】
１、１１：抵抗層
２、１２：末端接点／陰極
３、１３：末端接点／陽極
４，１４：電極
５，１５：電極
１６：基板／金属酸化物
１８：拡散バリア層／酸化アルミニウム層
１９：パッシベーション層／ガラスセラミック
２０：カバー／セラミック
２１、２２：接続導線
２３、２４：端子パッド
２５：固定剤／ガラスドロップ
２６：中間層／コーティング
【図１】
2015129772.tif 000005
【図２】
2015129772.tif 000006
【図３】
2015129772.tif 000007
【図４】
2015129772.tif 000008
【手続補正書】
【提出日】平成27年4月3日(2015.4.3)
【手続補正１】
【補正対象書類名】特許請求の範囲
【補正対象項目名】全文
【補正方法】変更
【補正の内容】
【特許請求の範囲】
【請求項１】
温度センサーであって、
基板（１６）と、
少なくとも２つの末端接点（２、３、１２、１３）と、
少なくとも１つの抵抗構造体（１、１１）とを備え、
前記少なくとも２つの末端接点（２、３、１２、１３）および前記少なくとも１つの抵抗構造体（１、１１）の少なくとも１つは、前記基板（１６）の第一面に配置され、
前記少なくとも１つの抵抗構造体（１、１１）の少なくとも１つは、前記末端接点（２、３、１２、１３）と電気的に接触している、温度センサーにおいて、
前記少なくとも２つの末端接点（２、３、１２、１３）の少なくとも１つにて、少なくとも１つの電極（４、５、１４、１５）が、前記基板（１６）の第一面上で前記少なくとも１つの抵抗構造体（１、１１）の隣に配置され、
前記少なくとも１つの電極（４、５、１４、１５）は、前記抵抗構造体（１、１１）と一体的に構成され、
前記少なくとも２つの末端接点（２、３、１２、１３）の前記少なくとも１つは、前記少なくとも１つの電極（４、５、１４、１５）が接続されている陰極（２）である、
ことを特徴とする、温度センサー。
【請求項２】
前記少なくとも１つの電極（４、５、１４、１５）は、前記抵抗構造体（１、１１）の側面の少なくとも一部を包囲していることを特徴とする、請求項１に記載の温度センサー。
【請求項３】
前記少なくとも１つの電極（４、５、１４、１５）は、前記抵抗構造体（１、１１）の少なくとも１つの側面を包囲していることを特徴とする、請求項２に記載の温度センサー。
【請求項４】
前記少なくとも１つの電極（４、５、１４、１５）は、前記抵抗構造体（１、１１）の少なくとも２つの側面を包囲していることを特徴とする、請求項２に記載の温度センサー。
【請求項５】
前記少なくとも１つの電極（４、５、１４、１５）は、前記抵抗構造体（１、１１）の相互に反対側の２つの側面を包囲していることを特徴とする、請求項２に記載の温度センサー。
【請求項６】
前記基板（１６）は、金属酸化物により形成されていることを特徴とする、請求項１から５のいずれか一項に記載の温度センサー。
【請求項７】
前記基板（１６）は、コーティングされていることを特徴とする、請求項６に記載の温度センサー。
【請求項８】
前記抵抗構造体（１、１１）が、蛇行形状の線形構造体であることを特徴とする、請求項１から７のいずれか一項に記載の温度センサー。
【請求項９】
前記抵抗構造体（１、１１）は、金属により形成されていることを特徴とする、請求項８記載の温度センサー。
【請求項１０】
前記金属は、白金であることを特徴とする、請求項９に記載の温度センサー。
【請求項１１】
前記抵抗構造体（１、１１）が、少なくとも１つの誘電体層（１８、１９、２０）でカバーされていることを特徴とする、請求項１から１０のいずれか一項に記載の温度センサー。
【請求項１２】
前記誘電体層（１８、１９、２０）は、セラミック層（１８、１９、２０）、ガラス層およびガラスセラミック層（１９）のうちの少なくとも１つであることを特徴とする、請求項１１に記載の温度センサー。
【請求項１３】
前記誘電体層（１８、１９、２０）は、自己支持型であることを特徴とする、請求項１１または１２に記載の温度センサー。
【請求項１４】
前記温度センサーは、高温センサーであることを特徴とする、請求項１から１３のいずれか一項に記載の温度センサー。
【請求項１５】
請求項１から１４のいずれか一項に記載の温度センサーを製造する方法であって、
基板（１６）にコーティングを施すことによって、
少なくとも１つの抵抗構造体（１、１１）と、
少なくとも２つの末端接点（２、３、１２、１３）と、
少なくとも１つの電極（４、５、１４、１５）とを形成し、それによって、前記少なくとも２つの末端接点（２、３、１２、１３）は、前記少なくとも１つの抵抗構造体（１、１１）と電気的に接触し、前記少なくとも１つの電極（４、５、１４、１５）は、前記少なくとも２つの末端接点（２、３、１２、１３）の少なくとも１つと電気的に接触するようにし、
但し、前記少なくとも１つの電極（４、５、１４、１５）が電気的に接触している前記末端接点（２、３、１２、１３）は、陰極（２）である、
ことを特徴とする方法。
【請求項１６】
前記コーティングは、金属コーティングであることを特徴とする、請求項１５に記載の方法。
【請求項１７】
請求項１から１４のいずれか一項に記載の温度センサーを含む、高温センサーチップ。
【請求項１８】
前記温度センサーの末端接点（２、３、１２、１３）がワイヤ（２１、２２）と接触していることを特徴とする、請求項１７に記載の高温センサーチップ。
【請求項１９】
請求項１７または１８に記載の高温センサーチップにおいて、
少なくとも前記抵抗構造体（１、１１）が、セラミック中間層（１８）、ガラスセラミック（１９）およびガラス層（２０）のうちの少なくとも１つによって、直接的かつ全面的にカバーされていることを特徴とする、高温センサーチップ。